СЫРЬЕВАЯ СМЕСЬ ДЛЯ ИЗГОТОВЛЕНИЯ ГИПСОВЫХ ИЗДЕЛИЙ
RAW MIXTURE FOR MANUFACTURING GYPSUM ITEMS

Изобретение касается составов сырьевых смесей, которые могут быть использованы в производстве гипсовых изделий с применением листов волокнистого материала, картона.
Известна сырьевая смесь для изготовления гипсовых изделий, включающая гипс, волокнистый заполнитель (бумажная фибра), кальция лигносульфонат, раствор полимера винилацетата, эмульсию асфальта, воду и другие компоненты [1].
Задача изобретения - повышение прочности гипсовых изделий.
Технический результат достигается тем, что сырьевая смесь для изготовления гипсовых изделий, включающая гипс, волокнистый заполнитель, лигносульфонат кальция, полимер винилацетата, эмульсию асфальта, воду, дополнительно содержит крахмал, а в качестве волокнистого заполнителя - клочки капроновых волокон из 10-1000 элементарных волокон с длиной 1-50 мм, при следующем соотношении компонентов, мас.%: гипс 64-74; указанные клочки капроновых волокон 0,5-1,5; лигносульфонат кальция 0,5-1; полимер винилацетата 0,1-0,2; эмульсия асфальта 0,1-0,2; крахмал 0,1-0,2; вода 23,0-34,6.
В таблице приведены составы сырьевой смеси.
Таблица
Состав №
Компоненты, мас.%
гипс
клочки капроновых волокон
лигносульфонат кальция
полимер винилацетата
эмульсия асфальта
крахмал
вода
1
64
0,5
0,5
0,1
0,2
0,1
34,6
2
69
1
0,75
0,15
0,15
0,15
28,8
3
74
1,5
1
0,2
0,1
0,2
23
Клочки капроновых волокон могут быть получены, например, из производственных отходов текстильной промышленности, либо путем разволокнения отслуживших свой срок капроновых текстильных изделий.
Для приготовления сырьевой смеси наиболее предпочтительно использование гипса марок Г-7, Г-10, Г-13.
Для приготовления сырьевой смеси возможно использование эмульсии асфальта, представляющей собой дисперсию, состоящую из мелких (размером 0,001-0,1 мм) частиц асфальта (битума), равномерно распределенных в воде. В составе эмульсии может содержаться до 45,0 мас.% битума и до 5 мас.% эмульгатора (водорастворимого поверхностно-активного вещества).
Подготавливают два листа волокнистого материала (тканого или нетканого). Подготавливают, дозируют и смешивают клочки капроновых волокон, включающие 10-1000 элементарных волокон, имеющих длину 30 мм, гипс марки Г-7, лигносульфонат кальция, полимер винилацетата, эмульсию асфальта, крахмал, воду. Полученную смесь укладывают между двумя горизонтально расположенными листами волокнистого материала, например картона, прокатывают и оставляют до затвердения.
Предложенный состав позволяет повысить прочность гипсовых изделий (в сравнении с изготовленными по составу [1]) примерно на 10%.
Источники информации:
1. US 4647496 A, 1987.